Brevet FR2710044A1 — publié le 19950324

Procédé de séparation d'un hydrure gazeux ou d'un mélange d'hydrures gazeux à l'aide d'une membrane La présente invention concerne un procédé de séparation de gaz par membrane, et plus particulièrement la séparation d'hydrures ou de mélanges d'hydrures gazeux tels SiH4, Si2H6, AsH3, PH3, ou encore GeH4, fréquemment utilisés dans l'industrie de la microélectronique pour des opérations telles que la fabrication de silicium métal, le dépot de silice SiO2, ou encore le dopage de zones déterminées d'un semi-conducteur. L'utilisation de telles atmosphères comprenant des hydrures gazeux pose traditionnellement des questions liées: a) Aux conditions de sécurité strictes dans lesquelles ces atmosphères doivent être mises en oeuvre. Elles présentent pour la plupart des risques de toxicité élevés auxquels s'ajoutent des risques liés au caractère inflammable de certains. Dans ce contexte, il est souvent recommandé de les utiliser en deçà d'une certaine concentration ou limite sécuritaire dans un gaz vecteur (cette limite variant d'un hydrure à l'autre), la difficulté étant que les applications citées ci-dessus nécessitent généralement des concentrations plus élevees que cette limite sécuritaire, puisqu'elles atteignent parfois plusieurs dizaines de %. b) A leur coût élevé incitant les utilisateurs à tenter dans la mesure du possible de recycler l'hydrure ou le mélange d'hydrures n'ayant pas réagi au cours du procédé considéré mettant en oeuvre ce ou ces hydrures. Dans un tel contexte, on comprend tout l'intérêt qu'il y aurait à pouvoir séparer de tels hydrures avec des objectifs tels que: - L'épuration des mélanges obtenus à la sortie de générateurs de production d'hydrure gazeux qui, outre l'hydrure recherché, produisent des espèces résiduelles telles que.hydrogène, vapeur d'eau etc...On peut citer ici l'exemple d'un générateur d'arsine par voie électrolytique, produisant à la cathode un mélange d'arsine et d'hydrogène plus ou moins concentré en arsine. - Le traitement des mélanges obtenus à la sortie de réacteurs mettant en oeuvre de tels hydrures ou mélanges d'hydrures: séparation des hydrures n'ayant pas réagi, et recyclage de ces hydrures à l'entrée du réacteur. On peut citer dans ce domaine l'exemple des réacteurs de fabrication de silicium métal à partir de silane gazeux SiH4. - La concentration sécuritaire d'hydrures dans un gaz vecteur: pour n'utiliser et ne transporter que des sources (le plus souvent des bouteilles) d'hydrures gazeux comportant une concentration en hydrure dans un gaz vecteur (neutre ou encore hydrogène) inférieure à la limite sécuritaire évoquée plus haut (par exemple 2% de silane), et ne concentrer l'hydrure ou le mélange d'hydrures que juste en amont du point d'utilisation o une concentration élevée en hydrure est requise. Les procédés existants permettant de réaliser la séparation d'hydrures gazeux d'un milieu gazeux sont de façon générale très onéreux et présentent de réels dangers de manipulation, qu'il s'agisse de séparation par adsorption ou par distillation cryogénique. 2 2710044 On peut néanmoins citer les travaux récents du document US-A-4,941,893 proposant la séparation de composés gazeux du silicium (SiXaHb, incluant le silane) de l'hydrogène ou d'acides halogénés (HX, X: C1, Br, I, F) à l'aide d'une membrane semi-perméable, et o est tout particulièrement recommandée et illustrée l'utilisation d'une membrane composite polysulfone/polysulfone sulfonaté. Les résultats obtenus dans le cas du silane sont tels que pour un mélange initial H2/SiH4 à 48.8 % de silane, la concentration en silane en sortie de membrane varie, selon le débit considéré à l'entrée de la membrane, d 'environ 52 % à environ 84 %; la concentration en sortie évolue entre environ 1.5 % et 25 % dans le cas d'une concentration en silane à l'entrée de 1 %. On peut aussi mentionner le document US-A-4,957,513 o est évoquée la séparation par membrane d'hydrogène sélénié (H2Se) d'un mélange gazeux contenant, outre H2Se, H20 et HCI, tel qu'obtenu en sortie d'un générateur d'hydrogène sélénié. Compte tenu des membranes utilisées et des propriétés de perméation de H2Se dans ces membranes, le mélange enrichi en hydrogène sélénié est obtenu coté perméat de la membrane. La présente invention a pour objectif de proposer un procédé amélioré de séparation membranaire d'hydrures ou de mélanges d'hydrures, dont les performances permettent de séparer avec une sélectivité élevée, comparable et ajustable, des hydrures (ou mélanges d'hydrures) aussi divers que le silane (SiH4), le disilane (Si2H6), la phosphine (PH3), I'arsine (AsH3), ou encore le germane (GeH4), d'un milieu gazeux comportant au moins un des gaz du groupe constitué de H2, He, Ar. Ceci, tout en s'assurant que compte tenu des préoccupations de sécurité évoquées plus haut liées à l'utilisation de telles atmosphères, les performances des membranes mises en oeuvre garantissent une bonne inertie chimique de la membrane vis à vis de tels hydrures. Mais aussi en s'assurant qu'en fonctionnement, il n'y a pas de risque de colmatage de la membrane du aux quelques ppm (parties par millions) d'oxygène résiduel pouvant se trouver dans l'atmosphère traitée et qui au contact de l'hydrure entraînent la formation de particules (de la silice dans le cas du silane) pouvant entraver le bon fonctionnement de la membrane. L'aspect "ajustabilité" est tout particulièrement important dans l'optique de pouvoir produire, par une mise en oeuvre adéquate des paramètres du procédé, la concentration désirée d'hydrure (s) en sortie (ou rejet) de membrane, et de pouvoir faire varier sans difficulté cette concentration sur demande. L'invention propose donc un procédé de séparation d'un hydrure gazeux ou d'un mélange d'hydrures gazeux, d'un milieu gazeux contenant au moins un gaz du groupe constitué par H2, Ar, He, caractérisé en ce que l'on fait passer le milieu gazeux dans un module membranaire, de façon à obtenir en sortie du module une concentration du dit hydrure ou du dit mélange d'hydrures supérieure à leur concentration initiale dans le milieu gazeux, la séparation du silane à partir d'un mélange contenant du silane et de l'hydrogène étant exclue. Par hydrure gazeux, on entend, selon l'invention, des composés gazeux tels le silane, le disilane, la phosphine, l'arsine ou encore le germane. 3 2710044 Par module membranaire, on entend selon l'invention, un ensemble d'une ou plusieurs membranes semi-perméables montées en série ou en parallele, présentant de bonne propriétés de séparation d'hydrures ou de mélanges d'hydrures par rapport à un gaz vecteur (sélectivité), comme c'est le cas pour des membranes du type polyimide ou encore polyaramide (polyimide aromatique). Cet ensemble de membranes peut comporter des membranes de caractéristiques différentes. Le milieu gazeux traité ainsi sur le module membranaire, pourra provenir de sources très différentes, tant sur le plan de la composition du milieu, que de ses caractéristiques de pression et de débit, comme par exemple: 1 0 - Un mélange gazeux provenant d'un générateur d'hydrures gazeux, comprenant outre l'hydrure gazeux, des "impuretés" résiduelles telles que hydrogène, oxygène, vapeur d'eau. On peut citer ici l'exemple d'un générateur d'arsine par voie électrolytique, produisant à la cathode un mélange hydrogène/arsine plus ou moins concentré en arsine. - Un mélange gazeux, constituant en fait un mélange réactionnel, obtenu à la sortie d'un réacteur mettant en oeuvre le dit hydrure ou lesdits hydrures gazeux; ce milieu réactionnel contenant une proportion du dit hydrure ou des dits hydrures gazeux n'ayant pas réagi; l'application du procédé selon l'invention à ce type de mélange, permet de recycler le mélange obtenu à la sortie du module membranaire à l'entrée du réacteur. On peut citer ici l'exemple d'un réacteur de dépôt (par exemple un réacteur de fabrication de silicium métallique), à partir d'un précurseur gazeux du silicium tel que le silane. L'application du procédé selon l'invention à ce type de réacteur permettant de recycler à l'entrée du réacteur le silane n'ayant pas réagi au cours du procédé de fabrication de silicium dont ce réacteur est le siège. - Un mélange gazeux issu d'un stockage gazeux du type bouteille, comprenant une faible concentration d' hydrure ou d'un mélange d'hydrures gazeux dans un gaz vecteur choisi dans le groupe constitué de H2, Ar, He, cette concentration étant compatible avec les limites sécuritaires de concentration de ces hydrures dans le dit gaz vecteur: le mélange obtenu à la sortie du module membranaire par l'application du procédé selon l'invention à ce type de mélange gazeux est alors dirigé vers un point d'utilisation o la concentration requise du dit hydrure ou mélange d'hydrures gazeux est plus élevée que celle du stockage "sécuritaire". Selon un aspect de l'invention, le milieu gazeux à traiter sur le module membranaire arrive sur ce module membranaire sous basse pression, compensée par le fait que l'on abaisse, du coté perméat de la membrane, la pression partielle du gaz que l'on souhaite séparer de l'hydrure ou du mélange d'hydrures gazeux. Par "basse pression", on entend, selon l'invention, une pression située dans la gamme 104 Pa absolus à 5 x 105 Pa absolus. Cet aspect "basse pression" de l'invention, est tout particulièrement intéressant pour traiter des mélanges gazeux provenant de certains générateurs d'hydrures, ou encore de certains réacteurs utilisant des hydrures. Selon une des mises en oeuvre de l'invention, on abaisse, du coté perméat de la membrane, la pression partielle du gaz que l'on souhaite séparer de l'hydrure ou du mélange 4 2710044 d'hydrures gazeux, en mettant sous vide le coté perméat de la membrane. On atteint alors coté perméat de la membrane une pression de l'ordre de I à 100 Pa (vide primaire). Selon une autre mise en oeuvre de l'invention, on abaisse, du coté perméat de la membrane, la pression partielle du gaz que l'on souhaite séparer de l'hydrure ou du mélange d'hydrures gazeux, en effectuant un balayage coté perméat de la membrane, à l'aide d'un gaz, autre que celui que l'on souhaite séparer, et présentant par ailleurs une faible perméation du perméat vers l'intérieur de la membrane, de façon à éviter que ce gaz "outil" n'aille polluer l'intérieur de la membrane, et n'affecte de ce fait le résultat obtenu en sortie de membrane. On utilisera avantageusement, selon l'invention, comme gaz "outil", de l'azote, ou encore du SF6. Selon un autre aspect de l'invention, le milieu gazeux à traiter sur le module membranaire arrive sur ce module membranaire sous pression, cette pression pouvant atteindre, selon les sources de gaz 300 x 105Pa et plus (cas de gaz conditionnés en bouteilles). On peut exprimer cette condition expérimentale en terme de différence de pression entre l'entrée et le coté perméat de la membrane. Cette différence se situera alors avantageusement, selon l'invention, en deça de 100 x 105Pa absolus et préférentiellement dans la gamme 105 Pa à 20 x 105 Pa absolus. On peut noter que pour certaines valeurs de pression un peu à la frontière entre les deux catégories "basse pression" et "en pression" (telles que 3 x 105Pa), on peut parfois éviter l'utilisation d'une méthode d'abaissement de la pression partielle coté perméat (telle que mise sous vide), mais les résultats obtenus grâce à l'utilisation d'une telle méthode ne pourraient qu'en être améliorés. D'autres caractéristiques et avantages de la présente invention ressortiront de la description suivante de modes de réalisation donnés à titre illustratif mais nullement limitatif, faite en relation avec les dessins annexés, sur lesquels: - la figure 1 est une représentation schématique d'une installation utilisée pour la mise en oeuvre du procédé selon l'invention. - la figure 2 représente l'évolution de la pureté en arsine du mélange obtenu en sortie de module membranaire, en fonction du débit d'alimentation de la membrane, dans une installation telle que celle représentée sur la figure 1. Dans le mode de réalisation représenté sur la figure 1, une bouteille I contenant un mélange arsine/hydrogène à 15 % d'arsine, à 20 x 105 Pa, constitue le milieu gazeux à traiter. Ce mélange est tout d'abord détendu sur un détendeur 2, jusqu'à atteindre une pression de l'ordre de 1 à 2 x 105 Pa absolus, il passe ensuite sur un filtre à particules 3, puis dans un débimètre 4 avant de parvenir à un module membranaire 6. Un manomètre 5 est intercalé entre le débimetre et le module membranaire pour obtenir une mesure de pression du gaz avant son arrivée sur le module. En pointillés, sont représentées deux lignes d'alimentation alternatives, o le milieu à traiter ne provient pas d'une bouteille, mais provient d'un réacteur mettant en oeuvre un hydrure ou un mélange d'hydrures, ou encore d'un générateur d'hydrures. Selon la pression du 2710044 milieu gazeux issu de tels dispositifs (réacteur ou générateur), le dispositif sera raccordé à l'installation en amont du détendeur 2 (cas du dispositif 12) ou entre le détendeur 2 et le filtre 3 (cas du dispositif 13). Le module membranaire 6 est avantageusement du type membrane à fibres creuses dont la couche active est un polyaramide (polyimide aromatique) et dont les caractéristiques permettent l'obtention d'une surface totale d'échange du module d'environ 0.25 m2. Un capteur de pression 7, permettant d'évaluer la pression du rejet enrichi en hydrure est intercalé en aval du module 6; le rejet enrichi en hydrure est envoyé vers un analyseur 11, pour évaluer la concentration en arsine du rejet. Pour ce qui est du perméat 8, l'installation permet d'effectuer un tirage au vide à l'aide d'une pompe à vide 9, Elle permet aussi de faire le choix d'un balayage du coté perméat 8 de la membrane à l'aide d'un gaz outil 10, ici en l'occurrence une réserve de SF6. Selon un premier exemple de mise en oeuvre de l'invention, on utilise une installation telle que celle représentée sur la figure 1, pour simuler le cas d'un générateur d'arsine par voie électrolytique, produisant à la cathode un mélange arsine/hydrogène contenant 15 % d'arsine, à une pression réduite de I à 2 x 105 Pa absolus et à très faible débit. L'application du procédé selon l'invention à un tel mélange, à l'aide de cette installation, à une température de l'ordre de 20 C, en mettant sous vide le coté perméat de la membrane jusqu'à une pression de l'ordre de 10 Pa absolus, à donné lieu aux résultats représentés sur la figure 2. On constate sur cette figure que, pour des débits d'alimentation du module membranaire évoluant dans la gamme [50; 100 ml/mn], on concentre l'arsine dans le mélange de sortie du module membranaire à hauteur d'environ 99 à 99.5 % d'arsine dans l'hydrogène. Ce résultat apporte une réponse au problème d'un générateur d'arsine produisant un mélange insuffisamment concentré en arsine, mais aussi au problème de la concentration sécuritaire d'arsine (vis à vis de l'inflammabilité) à partir d'une bouteille faiblement concentrée. L'évolution présentée en figure 2 montre que, lorsque l'on augmente le débit d'alimentation du module, la pureté en arsine du mélange de sortie de module membranaire diminue, bien qu'elle se maintienne tout de même à environ 95 % d'arsine dans l'hydrogène pour un débit d'entrée de 200 ml/mn (12 1/h). Des résultats comparables ont été obtenus en utilisant, au lieu d'une mise sous vide du côté perméat du module, un balayage du perméat, à l'aide de SF6, à un débit évoluant dans la gamme [50; 200 cm3/mn]. Une excellente reproductibilité des résultats sur plusieurs mois a montré la bonne inertie chimique de la membrane utilisée vis à vis de l'arsine. Sont maintenant présentés quatre exemples de mise en oeuvre de l'invention, selon lesquels on traite une source initiale de silane, constituée par une bouteille contenant un mélange silane/hélium à 2% de silane en utilisant une installation comparable à celle représentée figure 1. Dans chaque cas, l'influence de paramètres tels que pression 6 2710044 d'alimentation du module membranaire, température du module, débit de rejet, ou encore type de membrane utilisée a été étudiée. Pour ces quatre exemples, on ne met en oeuvre ni vide du coté perméat, ni balayage du perméat à l'aide d'un gaz "outil". Pour tous ces exemples, l'excellente reproductibilité des résultats sur plusieurs mois a montré la bonne inertie chimique des membranes utilisées vis à vis des hydrures testés, et le fait que les quelques ppm d'oxygène résiduel présent dans les atmosphères traitées n'entrainaient pas d'altération du fonctionnement de la membrane (formation éventuelle de particules). Second exemple: Le module membranaire utilisé est du type membrane à fibre creuse dont la couche active est un polyimide, dont les caractéristiques sont voisines de celui de l'exemple 1, mettant ici en oeuvre une surface totale d'échange du module d'environ 0.2 m2. La température du module était maintenue à 30 C. Pour ce second exemple de mise en oeuvre, pour un débit en sortie de module (rejet) fixé à 0.17 I/mn, l'influence de la pression d'alimentation du module sur la concentration de silane à la sortie de module membranaire a été étudiée. Ainsi, pour une pression d'alimentation variant de 3 x 105 Pa à 7 x 105 Pa absolus ( débit d'alimentation variant entre 3 1/mn et 10 V/mn), on obtient, en sortie de module: - une concentration de silane dans l'hélium variant de 22 % à 78 %; - la pression correspondante en sortie varie de la pression atmosphérique à environ 3 x 105 Pa absolu. Pour une pression d'alimentation se situant au delà de 7 x 105 Pa absolus, la concentration en silane dans l'hélium obtenue serait supérieure à 78 %, et elle serait inférieure à 22 % pour une pression d'alimentation plus faible que 3 x 105 Pa absolus. Dans ce dernier cas, il serait tout particulièrement souhaitable d'abaisser la pression partielle de l'hélium côté perméat de la membrane à l'aide d'un balayage faisant intervenir un gaz "outil" ou encore par un tirage sous vide comme illustré dans l'exemple 1. De même, en diminuant le débit de rejet, il est possible d'augmenter la concentration en silane à la sortie de module au delà de 90 %. Par exemple, pour une pression d'alimentation de 7 x 105 Pa absolus, et un débit du rejet de 0.07 1/mn (pression du rejet de 3.3 x 105 Pa absolus), un résultat de 94 % de silane dans l'hélium en sortie de module a été obtenu. Troisième exemple: Ce troisième exemple met en oeuvre un module membranaire de mêmes type et caractéristiques que celui de l'exemple No 2. Ici aussi, la température du module est maintenue à 30 C. Ici encore, pour un débit en sortie de module (rejet) fixé, cette fois à 0.33 1/mn, l'influence de la pression d'alimentation du module sur la concentration de silane à la sortie de module a été étudiée. Ainsi, pour une pression d'alimentation variant de 3 x 105 Pa à 7 x 105 Pa absolus ( débit d'alimentation variant entre environ 3 I/mn et 10 I/mn), on obtient, en sortie 7 2710044 de module, une concentration de silane dans l'hélium variant de 11% à 51 %. La pression du rejet évoluait ici dans l'intervalle [pression atmosphérique-2.5 x 105 Pal absolus. Quatrième exemple: Ce quatrième exemple met en oeuvre un module membranaire de mêmes type et caractéristiques que celui de l'exemple No 1. La température du module est maintenue à 30 C. Pour ce module de type différent de celui utilisé pour les exemples No 2 et 3, et, pour un débit en sortie de module (rejet) fixé cette fois à 0.28 I/mn, il est possible, en faisant varier la pression d'alimentation du module de 4 x 105 Pa à 11 x 105 Pa absolus ( débit d'alimentation variant entre environ 1.5 I/mn et 6.5 I/mn), d'obtenir, en sortie de module, une concentration de silane dans l'hélium variant de 8 à 41 % sous une pression variant de 1.5 x 105 Pa à 8.2 x 105 Pa absolu. Une augmentation de pression entraine donc une nette augmentation de la sélectivité de la membrane. Ici encore, en diminuant le débit de rejet (par exemple 0.07 I/mn, sous pression de rejet de 10.2 105 Pa absolus), avec une pression d'alimentation de 11 x 105 Pa absolus, un résultat de 92 % de silane dans l'hélium en sortie de module a été observé. Cinquième exemple Ce cinquième exemple met en oeuvre un module de mêmes type et caractéristiques que celui de l'exemple No 1. L'objectif est ici, pour un débit de rejet en sortie de module fixé à 0.42 V/mn, et pour une pression d'alimentation fixée à 11 x 105 Pa absolus, d'étudier l'influence de la température du module sur la concentration en silane obtenue en sortie de module. Les résultats obtenus montrent que pour une température variant de 18 C à 50 C, la concentration en silane dans l'hélium en sortie de module se situait entre 23 % et 40 % sous une pression de rejet variant de 8.8 x 105 Pa absolus (pour 18 C) à 7 x 105 Pa absolus (pour 50 C). Un augmentation de la température entraine donc une augmentation de la sélectivité de la membrane. Les quatre derniers exemples cités montrent donc à quel point il est possible de modifier de façon notable et souple la concentration en silane obtenue en sortie de module, en agissant sur des paramètres tels que température du module, pression d'alimentation du module et débit du rejet. Ils apportent une réponse interessante au problème de la concentration de silane pour des postes utilisateurs nécessitant une concentration en silane dans l'hélium de quelques dizaines de %, en partant d'un stockage sécuritaire contenant seulement 2 % de silane. L'action sur le perméat permet quant à lui d'être en mesure de traiter des cas o le milieu gazeux d'alimentation arrive sous basse pression. 8 2710044 REVENDICATIONS 1. Procédé de séparation d'un hydrure gazeux ou d'un mélange d'hydrures gazeux, d'un milieu gazeux contenant au moins un gaz du groupe constitué par H2, Ar, He, caractérisé en ce que l'on fait passer le milieu gazeux dans un module membranaire (6), de façon a obtenir en sortie du module une concentration du dit hydrure ou du dit mélange d'hydrures supérieure à leur concentration initiale dans le milieu gazeux, la séparation du silane de l'hydrogène étant exclue. 2. Procédé selon la revendication 1, caractérisé en ce que 1' hydrure ou le mélange d'hydrures est compris dans le groupe constitué par le silane, le disilane, la phosphine, l'arsine, et le germane. 3. Procédé selon l'une des revendications I ou 2, caractérisé en ce que le milieu gazeux arrive sous pression sur le module membranaire, la différence de pression entre l'entrée et le coté perméat de la membrane n'excédant pas 100 x 105 Pa absolus. 4. Procédé selon la revendication 3, caractérisé en ce que la différence de pression entre l'entrée et le coté perméat de la membrane est située dans l'intervalle 105 Pa à 20 x 105 Pa absolus. 5. Procédé selon l'une des revendications 1 ou 2, caractérisé en ce que le milieu gazeux arrive sur le module membranaire sous basse pression. 6. Procédé selon la revendication 5, caractérisé en ce que l'on compense la dite basse pression, en abaissant, du coté perméat de la membrane, la pression partielle du milieu gazeux que l'on sépare du dit hydrure gazeux ou du dit mélange d'hydrures gazeux. 7. Procédé selon la revendication 6, caractérisé en ce que l'on abaisse, du coté perméat (8) de la membrane (6), la pression partielle du milieu gazeux que l'on sépare du dit hydrure gazeux ou du dit mélange d'hydrures gazeux en utilisant une des méthodes suivantes: - on effectue une mise sous vide du coté perméat (8) de la membrane (6); - on effectue un balayage coté perméat (8) de la membrane (6), à l'aide d'un gaz, présentant une faible perméation du perméat vers l'intérieur de la membrane. 8. Procédé selon la revendication 7, caractérisé en ce que le gaz utilisé pour effectuer le balayage est de l'azote. 9. Procédé selon la revendication 7, caractérisé en ce que le gaz utilisé pour effectuer le balayage est du SF6. 10. Procédé selon l'une des revendications 5 à 9, caractérisé en ce que la pression du milieu gazeux à séparer qui arrive sur le module membranaire se situe dans l'intervalle 104 Pa à 5 x 105Pa absolus. 1 1. Procédé selon l'une des revendications 1 à 10, caractérisé en ce que le milieu gazeux traité dans le module membranaire est issu d'un générateur de production d'hydrures gazeux. 9 2710044 12. Procédé selon la revendication 11, caractérisé en ce que le générateur d'hydrures gazeux est un génerateur d'arsine par voie électrolytique, produisant à la cathode ledit milieu gazeux, constitué d'un mélange d'arsine et d'hydrogène. 13. Procédé selon l'une des revendications I à 10, caractérisé en ce que: a) le milieu gazeux traité sur le module membranaire est constitué par le mélange réactionnel obtenu à la sortie d'un réacteur mettant en oeuvre 1' hydrure ou les hydrures gazeux; ce milieu réactionnel contenant une proportion de 1' hydrure ou des hydrures gazeux n'ayant pas réagi; b) le mélange obtenu à la sortie du module membranaire (6) est ensuite recyclé à l'entrée du réacteur. 14. Procédé selon la revendication 13, caractérisé en ce que le réacteur est un réacteur de dépôt, mettant en oeuvre un précurseur gazeux du silicium. 15. Procédé selon l'une des revendications 1 à 10, caractérisé en ce que: a) le milieu gazeux traité sur le module membranaire est issu d'un stockage gazeux du type bouteille (1), comprenant une faible concentration de 1' hydrure ou mélange d'hydrures gazeux dans un gaz vecteur choisi dans le groupe constitué de H2, Ar, He, cette concentration étant compatible avec les limites sécuritaires de concentration de ces hydrures dans le dit gaz vecteur, b) le mélange obtenu à la sortie du module membranaire (6) est alors dirigé vers un point d'utilisation o la concentration requise du dit hydrure ou mélange d'hydrures gazeux est plus élevée que celle du stockage de l'étape a). 16. Procédé selon l'une des revendications 1 à 15, caractérisé en ce que le module membranaire met en oeuvre plusieurs membranes de caractéristiques différentes. 17. Procédé selon l'une des revendications 1 à 16, caractérisé en ce que le module membranaire met en oeuvre au moins une membrane de type polyimide ou polyaramide.